(57)【特許請求の範囲】
【請求項１】
基材層と粘着剤層とを備える表面保護シートであって、
厚みが１０〜２００μｍであり、
該粘着剤層を構成する粘着剤に含まれる主成分が、ポリマーＡが架橋されたポリマーＰであり、
該ポリマーＡが、（メタ）アクリレートモノマーを主成分とするモノマー組成物を重合して得られるアクリル系ポリマーであり、
該モノマー組成物中の（メタ）アクリレートモノマーの含有割合が８０〜９７重量％であり、
該モノマー組成物がカルボキシル基含有モノマーを含み、
該モノマー組成物中の該カルボキシル基含有モノマーの含有割合が３〜２０重量％であり、
該ポリマーＡの重量平均分子量Ｍｗが、５０００００〜１５０００００であり、
該ポリマーＡの分散度Ｍｗ／Ｍｎが８．０以下であり、
該ポリマーＰの３５℃でのパルスＮＭＲ測定において、測定されるプロトンのスピン−スピン緩和時間Ｔ２の全ての中における最大スピン−スピン緩和時間Ｔ２ＭＡＸが３００〜８００μｓの間にあり、
該最大スピン−スピン緩和時間Ｔ２ＭＡＸに対応するポリマー成分のポリマーＰ中の含有割合が６０％以上である、
表面保護シート。
ただし、基材層と粘着剤層の間に中間層を含まない。この中間層は、２３℃における引張弾性率が１０ＭＰａ以上、１００ＭＰａ以下であり、該中間層が（メタ）アクリルエステルモノマー７０重量部〜９９重量部と不飽和カルボン酸１重量部〜３０重量部とを合計で１００重量部となるように混合した混合物を重合して得られるアクリル系ポリマーを用いてなる。
【請求項２】
前記スピン−スピン緩和時間Ｔ２に対応するポリマー成分のポリマーＰ中の含有割合をＡＭとした時に、ΣＴ２ＡＭが３００μｓ以上である、請求項１に記載の表面保護シート。
【請求項３】
前記ポリマーＰの酢酸エチルへの不溶分が、９８重量％以上である、請求項１または２に記載の表面保護シート。
【請求項４】
十点平均表面粗さＲｚが８．０μｍである塗装鋼板に対する該粘着剤層の粘着力が、０．０５〜２．５Ｎ／２０ｍｍである、請求項１から３までのいずれかに記載の表面保護シート。
【請求項５】
請求項１から４までのいずれかに記載の表面保護シートが剥離可能に貼着された、物品。
【請求項６】
請求項１から４までのいずれかに記載の表面保護シートを被着体に剥離可能に貼着して、該被着体を保護すること含む、表面保護シートの使用方法。
【発明の詳細な説明】
【技術分野】
【０００１】
本発明は、表面保護シートに関する。本発明の表面保護シートは、金属板、塗装板、アルミサッシ、樹脂板、化粧鋼板、塩化ビニルラミネート鋼板、ガラス板等の部材；偏光シート、液晶パネル等の光学部材；電子部材；などを運搬、加工または養生する際等に、それら部材の表面に貼り付けて該表面を保護する用途等に用いられる。特に、金属板、樹脂板、ガラス板などの表面が親水性塗膜や表面処理により親水化された親水性部材や、反射防止をさせたい波長の１／４となる膜厚が形成された反射防止機能付き基板やナノレベルの凹凸構造による反射防止機能付き基板などの低汚染が求められる表面保護シートとして有用である。
【背景技術】
【０００２】
塗装鋼板などの塗装板には、表面が平滑なものから表面が粗面なものまで様々なものが存在し、その表面を運搬時、加工時の傷付き等から保護するために、該表面に表面保護シートを貼り付けることが一般的に行われている。表面保護シートは、通常、基材層の片側に粘着剤層が設けられている。
【０００３】
表面保護シートとして、経日の粘着力昂進に優れた表面保護シートが報告されている（特許文献１）。しかしながら、特許文献１に記載の表面保護シートは、粘着剤が硬く、粗面の塗装板には接着しないという問題がある。
【０００４】
そこで、粗面に対する粘着性や糊残り性に優れた表面保護シートが報告されている（特許文献２、３、４）。特許文献２、３および４に記載の表面保護シートは、汎用の塗装板に使用した場合には、粗面に対する粘着性に優れ、糊残りに関しても目視では確認されず、実使用において大きな問題はない。
【０００５】
近年、従来の塗装板に変わる新たな塗装板として、親水性微粒子や親水性ポリマーを添加した親水性塗装板が普及しつつある。これら親水性塗装板は、セルフクリーニング性を有しており、表面に汚れが生じた場合でも雨水等によって除去できるという機能を有している。ところが、特許文献２、３および４に記載の表面保護シートをこのような親水性塗装板に使用した場合には、良好な粘着性を示し、目視による糊残りは確認されないものの、親水性塗装板表面に目視では確認不可能な粘着剤残留物が存在しており、結果として、表面保護シート剥離後の親水性塗装板のセルフクリーニング性が消失してしまうという重大な課題がある。
【先行技術文献】
【特許文献】
【０００６】
【特許文献１】特開２０１０−４２５８０号公報
【特許文献２】特開２００７−２７００２２号公報
【特許文献３】特開２００１−１０６９９５号公報
【特許文献４】特開２０１０−１０６２３１号公報
【発明の概要】
【発明が解決しようとする課題】
【０００７】
本発明は上記従来の課題を解決するためになされたものであり、その目的とするところは、表面の粗い塗装面に対しても良好に粘着し、且つ、目視での糊残りのみならず、塗装板表面のセルフクリーニング性を損なわない表面保護シートを提供することにある。
【課題を解決するための手段】
【０００８】
本発明の表面保護シートは、基材層と粘着剤層とを備える表面保護シートであって、該粘着剤層を構成する粘着剤に含まれる主成分が、ポリマーＡが架橋されたポリマーＰであり、該ポリマーＰの３０℃でのパルスＮＭＲ測定において、測定されるプロトンのスピン−スピン緩和時間Ｔ２の全ての中における最大スピン−スピン緩和時間Ｔ２ＭＡＸが３００〜８００μｓの間にあり、該最大スピン−スピン緩和時間Ｔ２ＭＡＸに対応するポリマー成分のポリマーＰ中の含有割合が６０％以上である。
【０００９】
好ましい実施形態においては、上記スピン−スピン緩和時間Ｔ２に対応するポリマー成分のポリマーＰ中の含有割合をＡＭとした時に、ΣＴ２ＡＭが３００μｓ以上である。
【００１０】
好ましい実施形態においては、上記ポリマーＰの酢酸エチルへの不溶分が、９８重量％以上である。
【００１１】
好ましい実施形態においては、上記ポリマーＡが（メタ）アクリレートモノマーを主成分とするモノマー組成物を重合して得られるアクリル系ポリマーである、請求項１から３のいずれかに記載の表面保護シート。
【００１２】
好ましい実施形態においては、上記ポリマーＡの重量平均分子量Ｍｗが、５０００００〜１５０００００である。
【００１３】
好ましい実施形態においては、上記ポリマーＡの分散度Ｍｗ／Ｍｎが、８．０以下である。
【００１４】
好ましい実施形態においては、十点平均表面粗さＲｚが８．０μｍである塗装鋼板に対する該粘着剤層の粘着力が、０．０５〜２．５Ｎ／２０ｍｍである。
【００１５】
本発明の別の局面によれば、物品が提供される。この物品は、上記表面保護シートが剥離可能に貼着される。
【００１６】
本発明のさらに別の局面によれば、表面保護シートの使用方法が提供される。この表面保護シートの使用方法は、上記表面保護シートを被着体に剥離可能に貼着して、該被着体を保護することを含む。
【発明の効果】
【００１７】
本発明によれば、表面の粗い塗装面に対しても良好に粘着し、且つ、目視での糊残りのみならず、塗装板表面のセルフクリーニング性を損なわない表面保護シートを提供することができる。
【図面の簡単な説明】
【００１８】
【図１】本発明の好ましい実施形態による表面保護シートの概略断面図である。
【発明を実施するための形態】
【００１９】
≪Ａ．表面保護シート≫
本発明の表面保護シートは、基材層と粘着剤層とを備える。図１は、本発明の好ましい実施形態による表面保護シートの概略断面図である。表面保護シート１０は、基材層１と粘着剤層２を備える。本発明の表面保護シートは、必要に応じて、任意の適切な他の層をさらに有していてもよい（図示せず）。
【００２０】
基材層１の粘着剤層２を付設しない面に対しては、巻戻しが容易な巻回体の形成などを目的として、例えば、基材層に、脂肪酸アミド、ポリエチレンイミン、長鎖アルキル系添加剤等を添加して離型処理を行ったり、シリコーン系、長鎖アルキル系、フッ素系などの任意の適切な剥離剤からなるコート層を設けたりすることができる。また、基材とは別に、離型性を有する剥離ライナーを貼り合わせても構わない。
【００２１】
本発明の表面保護シートの厚みは、用途に応じて、任意の適切な厚みに設定し得る。傷付き防止および粘着力などの観点から、好ましくは１０〜３００μｍであり、より好ましくは１５〜２５０μｍであり、さらに好ましくは２０〜２００μｍであり、特に好ましくは２５〜１５０μｍである。
【００２２】
本発明の表面保護シートは、十点平均表面粗さＲｚが８．０μｍである塗装鋼板に対する粘着剤層の粘着力は、好ましくは０．０５〜２．５Ｎ／２０ｍｍであり、より好ましくは０．１０〜１．５Ｎ／２０ｍｍであり、さらに好ましくは０．１０〜１．０Ｎ／２０ｍｍであり、特に好ましくは０．１５〜０．８Ｎ／２０ｍｍであり、最も好ましくは０．２０〜０．８Ｎ／２０ｍｍである。ここで、「十点平均表面粗さＲｚが８．０μｍである塗装鋼板」とは、本発明の表面保護シートにおける粘着剤層の粘着力を評価する上での基準とする被着体を規定したものである。「十点平均表面粗さＲｚ」は、表面の粗さを示す指標として公知の指標である。本発明の表面保護シートについて、十点平均表面粗さＲｚが８．０μｍである塗装鋼板に対する粘着剤層の粘着力が上記範囲内にあれば、表面の粗い塗装面に対しても良好な粘着性を発現できる。
【００２３】
本発明の表面保護シートは、金属板、塗装板、アルミサッシ、樹脂板、化粧鋼板、塩化ビニルラミネート鋼板、ガラス板等の部材；偏光シート、液晶パネル等の光学部材；電子部材等の被着体に、剥離可能に貼着して使用され得る。
【００２４】
＜Ａ−１．基材層＞
基材層の厚みとしては、用途に応じて、任意の適切な厚みを採用し得る。基材層の厚みは、好ましくは５〜３００μｍであり、より好ましくは１０〜２５０μｍであり、さらに好ましくは１５〜２００μｍであり、特に好ましくは２０〜１５０μｍである。
【００２５】
基材層は、単層でも良いし、２層以上の積層体であっても良い。基材層は、延伸されたものであっても良い。
【００２６】
基材層の材料としては、用途に応じて、任意の適切な材料を採用し得る。例えば、プラスチック、紙、金属フィルム、不織布などが挙げられる。好ましくは、プラスチックである。基材層は、１種の材料から構成されていても良いし、２種以上の材料から構成されていても良い。例えば、２種以上のプラスチックから構成されていても良い。
【００２７】
上記プラスチックとしては、例えば、ポリエステル系樹脂、ポリアミド系樹脂、ポリオレフィン系樹脂などが挙げられる。ポリエステル系樹脂としては、例えば、ポリエチレンテレフタレート、ポリブチレンテレフタレート、ポリエチレンナフタレートなどが挙げられる。ポリオレフィン系樹脂としては、例えば、オレフィンモノマーの単独重合体、オレフィンモノマーの共重合体などが挙げられる。ポリオレフィン系樹脂としては、具体的には、例えば、ホモポリプロピレン；エチレン成分を共重合成分とするブロック系、ランダム系、グラフト系等のプロピレン系共重合体；リアクターＴＰＯ；低密度、高密度、リニア低密度、超低密度等のエチレン系重合体；エチレン・プロピレン共重合体、エチレン・酢酸ビニル共重合体、エチレン・アクリル酸メチル共重合体、エチレン・アクリル酸エチル共重合体、エチレン・アクリル酸ブチル共重合体、エチレン・メタクリル酸共重合体、エチレン・メタクリル酸メチル共重合体等のエチレン系共重合体；などが挙げられる。
【００２８】
基材層は、必要に応じて、任意の適切な添加剤を含有し得る。基材層に含有され得る添加剤としては、例えば、酸化防止剤、紫外線吸収剤、光安定剤、帯電防止剤、充填剤、顔料などが挙げられる。基材層に含有され得る添加剤の種類、数、量は、目的に応じて適切に設定され得る。特に、基材層の材料がプラスチックの場合は、劣化防止等を目的として、上記の添加剤のいくつかを含有することが好ましい。耐候性向上等の観点から、添加剤として特に好ましくは、酸化防止剤、紫外線吸収剤、光安定剤、充填剤が挙げられる。
【００２９】
酸化防止剤としては、任意の適切な酸化防止剤を採用し得る。このような酸化防止剤としては、例えば、フェノール系酸化防止剤、リン系加工熱安定剤、ラクトン系加工熱安定剤、イオウ系耐熱安定剤、フェノール・リン系酸化防止剤などが挙げられる。酸化防止剤の含有割合は、基材層のベース樹脂（基材層がブレンド物の場合にはそのブレンド物がベース樹脂である）１００重量部に対して、好ましくは１重量部以下であり、より好ましくは０．５重量部以下であり、さらに好ましくは０．０１〜０．２重量部である。
【００３０】
紫外線吸収剤としては、任意の適切な紫外線吸収剤を採用し得る。このような紫外線吸収剤としては、例えば、ベンゾトリアゾール系紫外線吸収剤、トリアジン系紫外線吸収剤、ベンゾフェノン系紫外線吸収剤などが挙げられる。紫外線吸収剤の含有割合は、基材層を形成するベース樹脂（基材層がブレンド物の場合にはそのブレンド物がベース樹脂である）１００重量部に対して、好ましくは２重量部以下であり、より好ましくは１重量部以下であり、さらに好ましくは０．０１〜０．５重量部である。
【００３１】
光安定剤としては、任意の適切な光安定剤を採用し得る。このような光安定剤としては、例えば、ヒンダードアミン系光安定剤、ベンゾエート系光安定剤などが挙げられる。光安定剤の含有割合は、基材層を形成するベース樹脂（基材層がブレンド物の場合にはそのブレンド物がベース樹脂である）１００重量部に対して、好ましくは２重量部以下であり、より好ましくは１重量部以下であり、さらに好ましくは０．０１〜０．５重量部である。
【００３２】
充填剤としては、任意の適切な充填剤を採用し得る。このような充填剤としては、例えば、無機系充填剤などが挙げられる。無機系充填剤としては、具体的には、例えば、カーボンブラック、酸化チタン、酸化亜鉛などが挙げられる。充填剤の含有割合は、基材層を形成するベース樹脂（基材層がブレンド物の場合にはそのブレンド物がベース樹脂である）１００重量部に対して、好ましくは２０重量部以下であり、より好ましくは１０重量部以下であり、さらに好ましくは０．０１〜１０重量部である。
【００３３】
さらに、添加剤としては、帯電防止性付与を目的として、界面活性剤、無機塩、多価アルコール、金属化合物、カーボン等の無機系、低分子量系および高分子量系帯電防止剤も好ましく挙げられる。特に、汚染、粘着性維持の観点から、高分子量系帯電防止剤やカーボンが好ましい。
【００３４】
＜Ａ−２．粘着剤層＞
粘着剤層の厚みは、好ましくは１〜１００μｍであり、より好ましくは２〜５０μｍであり、さらに好ましくは５〜３０μｍであり、特に好ましくは５〜２０μｍである。
【００３５】
粘着剤層は粘着剤により構成される。粘着剤は１種のみであっても良いし、２種以上であっても良い。粘着剤は、好ましくはポリマーＡが架橋されたポリマーＰを主成分とする。具体的には、粘着剤中のポリマーＰの含有割合は、好ましくは５０重量％以上、より好ましくは８０重量％以上、さらに好ましくは９０重量％以上、特に好ましくは９５重量％以上である。
【００３６】
ポリマーＡの重量平均分子量Ｍｗ（標準ポリスチレン換算）は、好ましくは５０００００〜１５０００００であり、より好ましくは５２００００〜１２０００００であり、さらに好ましくは５５００００〜１００００００である。ポリマーＡの重量平均分子量Ｍｗが上記範囲内にあれば、塗装板表面のセルフクリーニング性を損なわない表面保護シートを提供することができる。
【００３７】
ポリマーＡの分散度Ｍｗ／Ｍｎは、好ましくは８．０以下であり、より好ましくは２．０〜７．０であり、さらに好ましくは３．０〜５．０である。ポリマーＡの分散度Ｍｗ／Ｍｎが上記範囲内にあれば、塗装板表面のセルフクリーニング性を損なわない表面保護シートを提供することができる。
【００３８】
ポリマーＰの３５℃でのパルスＮＭＲ測定において、測定されるプロトンのスピン−スピン緩和時間Ｔ２（以下単にスピン−スピン緩和時間Ｔ２ともいう）の全ての中における最大スピン−スピン緩和時間Ｔ２ＭＡＸは、３００〜８００μｓの間にあり、好ましくは４００〜６００μｓの間にあり、さらに好ましくは４５０〜５５０μｓの間にある。スピン−スピン緩和時間の逆数とポリマーの架橋密度（分子運動の拘束の度合い）とは正の直線相関を示すため、スピン−スピン緩和時間Ｔ２はポリマーＰを構成するポリマー成分の架橋密度の指標となり得る。具体的には、ポリマーＰをパルスＮＭＲ測定すると、１以上の（例えば、２または３の）スピン−スピン緩和時間Ｔ２が得られ、スピン−スピン緩和時間Ｔ２の大小は、ポリマーＰを構成するポリマー成分の架橋密度の高低に対応する。すなわち、分子運動が拘束された架橋密度の高いポリマー成分は、小さいスピン−スピン緩和時間Ｔ２を示す。一方、架橋密度の低いポリマー成分は、大きいスピン−スピン緩和時間Ｔ２を示す。本発明においては、最大スピン−スピン緩和時間Ｔ２ＭＡＸが上記範囲の間にあるポリマー成分を含むことによって、表面の粗い塗装面に対しても良好に粘着し、且つ、塗装板表面のセルフクリーニング性を損なわない表面保護シートを提供することができる。ポリマーＰのスピン−スピン緩和時間Ｔ２（すなわち、ポリマー成分の架橋密度および架橋密度分布）は、例えば、ポリマーＰ架橋時の架橋剤（後述）の種類および含有量を調整することにより、制御することができる。なお、本明細書において、スピン−スピン緩和時間Ｔ２はソリッドエコー法（９０°ｘ−τ−９０°ｙ）により測定される。
【００３９】
最大スピン−スピン緩和時間Ｔ２ＭＡＸに対応するポリマー成分のポリマーＰ中の含有割合は６０％以上であり、好ましくは６３〜９０％であり、さらに好ましくは６８〜８５％である。このような範囲であれば、表面の粗い塗装面に対しても良好に粘着し、且つ、塗装板表面のセルフクリーニング性を損なわない表面保護シートを提供することができる。なお、最大スピン−スピン緩和時間Ｔ２ＭＡＸに対応するポリマー成分のポリマーＰ中の含有割合は、パルスＮＭＲ測定により得られた自由誘導減衰（ＦＩＤ）曲線を線形二乗法解析後、緩和時間の長い成分から計算する範囲を指定して非線形の最小二乗法の再計算を行うことにより求められる。
【００４０】
スピン−スピン緩和時間Ｔ２に対応するポリマー成分のポリマーＰ中の含有割合をＡＭ（％）とした時に、ΣＴ２ＡＭ（すなわち、ポリマー成分の含有割合を重みとしたスピン−スピン緩和時間Ｔ２の加重平均）は、好ましくは３００μｓ以上であり、より好ましくは３５０μｓ以上であり、さらに好ましくは４００μｓ以上であり、特に好ましくは４００〜５５０μｓである。ΣＴ２ＡＭがこのような範囲であれば、塗装板表面のセルフクリーニング性を損なわない表面保護シートを提供することができる。
【００４１】
ポリマーＰの酢酸エチルへの不溶分は、好ましくは９８重量％以上であり、より好ましくは９９重量％以上である。ポリマーＰの酢酸エチルへの不溶分が上記範囲内にあれば、塗装板表面のセルフクリーニング性を損なわない表面保護シートを提供することができる。
【００４２】
好ましくは、粘着剤層を構成する粘着剤は、アクリル系粘着剤である。
【００４３】
アクリル系粘着剤に含まれる主成分としてのポリマーＰの架橋前のポリマーＡとしては、（メタ）アクリレートモノマーを主成分とするモノマー組成物を重合して得られるアクリル系ポリマーが好ましい。このようなアクリル系ポリマーをポリマーＡとして採用することによって、塗装板表面のセルフクリーニング性を損なわない表面保護シートを提供することができる。なお、「（メタ）アクリレート」なる表現は、アクリレートおよび／またはメタクリレートを意味する。
【００４４】
モノマー組成物中の（メタ）アクリレートモノマーの含有割合は、好ましくは５０重量％以上であり、より好ましくは６０〜９９重量％であり、さらに好ましくは７０〜９８重量％であり、特に好ましくは８０〜９７重量％である。モノマー組成物中の（メタ）アクリレートモノマーの含有割合が上記範囲内にあれば、表面の粗い塗装面に対しても良好に粘着し、且つ、目視での糊残りのみならず、塗装板表面のセルフクリーニング性を損なわない表面保護シートを提供することができる。
【００４５】
（メタ）アクリレートモノマーとしては、例えば、メチル（メタ）アクリレート、エチル（メタ）アクリレート、ｎ−ブチル（メタ）アクリレート、ｓ−ブチル（メタ）アクリレート、ｔ−ブチル（メタ）アクリレート、イソブチル（メタ）アクリレート、ヘキシル（メタ）アクリレート、２−エチルヘキシル（メタ）アクリレート、ｎ−オクチル（メタ）アクリレート、イソオクチル（メタ）アクリレート、ｎ−ノニル（メタ）アクリレート、イソノニル（メタ）アクリレート、ｎ−デシル（メタ）アクリレート、イソデシル（メタ）アクリレート、ｎ−ドデシル（メタ）アクリレート、ｎ−トリデシル（メタ）アクリレート、ｎ−テトラデシル（メタ）アクリレートなどが挙げられる。
【００４６】
モノマー組成物中の（メタ）アクリレートモノマーは、１種のみであっても良いし、２種以上であっても良い。
【００４７】
モノマー組成物中には、架橋を目的とする官能基含有モノマーを含んでいることが好ましい。このような官能基含有モノマーとしては、例えば、カルボキシル基含有モノマー、酸無水物基含有モノマー、ヒドロキシル基含有モノマー、アミノ基含有モノマー、エポキシ基含有モノマー、イソシアネート基含有モノマー、アジリジン基含有モノマーなどが挙げられる。このような官能基含有モノマーとしては、具体的には、例えば、（メタ）アクリル酸、２−ヒドロキシエチル（メタ）アクリレート、２−ヒドロキシプロピル（メタ）アクリレート、４−ヒドロキシブチル（メタ）アクリレート、６−ヒドロキシヘキシル（メタ）アクリレート、８−ヒドロキシオクチル（メタ）アクリレート、１０−ヒドロキシデシル（メタ）アクリレート、１２−ヒドロキシラウリル（メタ）アクリレート、（４−ヒドロキシメチルシクロヘキシル）メチルアクリレート、Ｎ−メチロール（メタ）アクリルアミド、ビニルアルコール、アリルアルコール、２−ヒドロキシエチルビニルエーテル、４−ヒドロキシブチルビニルエーテル、ジエチレングリコールモノビニルエーテル、グリシジル（メタ）アクリレート、メチルグリシジル（メタ）アクリレート、アリルグリシジルエーテルなどが挙げられる。なお、「（メタ）アクリル酸」なる表現は、アクリル酸および／またはメタクリル酸を意味し、「（メタ）アクリレート」なる表現は、アクリレートおよび／またはメタクリレートを意味する。
【００４８】
モノマー組成物中の官能基含有モノマーは、１種のみであっても良いし、２種以上であっても良い。
【００４９】
モノマー組成物中の官能基含有モノマーの含有割合は、好ましくは１〜２５重量％であり、より好ましくは１〜２０重量％であり、さらに好ましくは２〜１５重量％であり、特に好ましくは３〜１０重量％である。モノマー組成物中の官能基含有モノマーの含有割合が上記範囲内にあれば、表面の粗い塗装面に対しても良好に粘着し、且つ、目視での糊残りのみならず、塗装板表面のセルフクリーニング性を損なわない表面保護シートを提供することができる。
【００５０】
モノマー組成物中には、剥離性コントロールを目的とするモノマーとして、スルホン酸基含有モノマー、リン酸基含有モノマー、シアノ基含有モノマー、ビニルエステルモノマー、芳香族ビニルモノマー、アミド基含有モノマー、イミド基含有モノマー、Ｎ−アクリロイルモルホリン、ビニルエーテルモノマーなどが含まれていても良い。このようなモノマーとしては、具体的には、例えば、スチレン、クロロスチレン、クロロメチルスチレン、α−メチルスチレン、酢酸ビニル、アクリロニトリルなどが挙げられる。モノマー組成物中のこのようなモノマーは、１種のみであっても良いし、２種以上であっても良い。
【００５１】
粘着剤層を構成する粘着剤のＦＯＸの式におけるガラス転移温度（Ｔｇ）は、好ましくは−８０〜０℃であり、より好ましくは−７０〜−１０℃であり、さらに好ましくは−６０〜−２０℃である。ガラス転移温度（Ｔｇ）が上記範囲内にあれば、表面の粗い塗装面に対しても良好に粘着し得る表面保護シートを提供することができる。なお、ガラス転移温度（Ｔｇ）は、使用するモノマー成分やそれらの組成比を適宜変更することにより調整することができる。
【００５２】
ポリマーＰはポリマーＡを架橋して得られる。すなわち、ポリマーＰとしては、例えば、ポリマーＡと任意の適切な架橋剤を反応させた架橋ポリマー、ポリマーＡに活性エネルギー線（紫外線や電子線など）を照射して架橋反応させた架橋ポリマーなどが挙げられる。
【００５３】
ポリマーＡを架橋してポリマーＰとするために用い得る架橋剤としては、任意の適切な架橋剤を採用し得る。このような架橋剤としては、例えば、エポキシ系架橋剤、多官能イソシアネート系架橋剤、メラミン樹脂系架橋剤、金属塩系架橋剤、金属キレート系架橋剤、アミノ樹脂系架橋剤、過酸化物系架橋剤などが挙げられる。なお、架橋剤の使用の有無にかかわらず、紫外線や電子線などの活性エネルギー線の照射によって架橋構造を構築することも可能である。架橋剤は、１種のみであっても良いし、２種以上であっても良い。
【００５４】
架橋剤の使用量は、粘着剤の主成分であるポリマーＰの架橋前のポリマーＡ１００重量部に対して、好ましくは２０重量部以下であり、より好ましくは１０重量部以下であり、さらに好ましくは１〜８重量部である。架橋剤の含有割合が上記範囲を外れると、架橋剤自体が汚染の原因となるおそれがある。
【００５５】
特に好ましく用いられる架橋剤としては、エポキシ系架橋剤、多官能イソシアネート系架橋剤が挙げられる。
【００５６】
エポキシ系架橋剤としては、好ましくは多官能性エポキシ化合物が用いられ、分子中に２個以上のエポキシ基を有する種々の化合物が含まれる。その代表的な例としては、例えば、ソルビトールテトラグリシジルエーテル、トリメチロールプロパングリシジルエーテル、テトラグリシジル−１，３−ビスアミノメチルシクロヘキサン、テトラグリシジル−ｍ−キシレンジアミン、トリグリシジル−ｐ−アミノフエノールなどが挙げられる。
【００５７】
イソシアネート系架橋剤としては、好ましくは多官能イソシアネート化合物が用いられ、分子中に２個以上のイソシアネート基を有する種々の化合物が含まれる。その代表的な例としては、例えば、ジフェニルメタンジイソシアネート、トリレンジイソシアネート、ヘキサメチレンジイソシアネートなどが挙げられる。
【００５８】
粘着剤層を構成する粘着剤中には、任意の適切な添加剤を含有し得る。このような添加剤としては、例えば、軟化剤、粘着付与剤、表面潤滑剤、レベリング剤、酸化防止剤、腐食防止剤、光安定剤、紫外線吸収剤、耐熱安定剤、重合禁止剤、シランカップリング剤、滑剤、無機または有機の充填剤、金属粉、顔料、溶剤などが挙げられる。
【００５９】
粘着付与剤は、粘着力の向上、特に、粗面被着体への粘着性向上に有効である。粘着付与剤としては、任意の適切な粘着付与剤を採用し得る。このような粘着付与剤としては、例えば、脂肪族系共重合体、芳香族系共重合体、脂肪族・芳香族系共重合体系や脂環式系共重合体等の石油系樹脂、クマロン−インデン系樹脂、テルペン系樹脂、テルペンフェノール系樹脂、重合ロジン等のロジン系樹脂、（アルキル）フェノール系樹脂、キシレン系樹脂またはこれらの水添物などが挙げられる。粘着付与剤は、１種のみであっても良いし、２種以上であっても良い。
【００６０】
粘着付与剤の含有割合は、粘着剤の主成分であるポリマーＰ１００重量部に対して、好ましくは５０重量部以下であり、より好ましくは３０重量部以下であり、さらに好ましくは１０重量部以下である。粘着付与剤の含有割合が上記範囲を外れると、低温時の粘着性に劣ったり、高温時での糊残りが顕著となったりするおそれがある。
【００６１】
粘着剤層を構成する粘着剤は、任意の適切な方法によって製造し得る。粘着剤層を構成する粘着剤は、例えば、溶液重合、乳化重合、塊状重合、懸濁重合、紫外線（ＵＶ）による重合など、ポリマーの合成手法として一般的に用いられる重合方法を用いるとともに、任意の適切な架橋方法を採用し、必要に応じて任意の適切な添加剤を用いることによって製造し得る。
【００６２】
重合方法としては、高分子量で且つ分散度の低い粘着剤が製造できる点で、溶液重合、乳化重合、縣濁重合、紫外線（ＵＶ）による重合が好ましい。例えば、溶液重合としては、モノマー組成物に、重合開始剤および溶剤を加え、必要により任意の適切な添加剤を加えて、溶液重合を行う。
【００６３】
重合開始剤としては、任意の適切な重合開始剤を採用し得る。このような重合開始剤としては、例えば、アゾ系化合物や過酸化物などが挙げられる。このような重合開始剤としては、具体的には、例えば、２，２´−アゾビスイソブチロニトリル、２，２´−アゾビスイソバレロニトリル、２，２´−アゾビス（４−メトキシ−２，４−ジメチルバレロニトリル）、２，２´−アゾビス（２，４−ジメチルバレロニトリル）、２，２´−アゾビス（２−メチルブチロニトリル）、１，１´−アゾビス（シクロヘキサン−１−カルボニトリル）、２，２´−アゾビス（２，４，４−トリメチルペンタン）、ジメチル−２，２´−アゾビス（２−メチルプロピオネート）、ベンゾイルパーオキシド、ｔ−ブチルハイドロパーオキシド、ジ−ｔ−ブチルハイドロパーオキシド、ｔ−ブチルパーオキシベンゾエート、ジクミルパーオキシド、１，１−ビス（ｔ−ブチルパーオキシ）−３，３，５−トリメチルシクロヘキサン、１，１−ビス（ｔ−ブチルパーオキシ）シクロドデカンなどが挙げられる。
【００６４】
≪Ｂ．表面保護シートの製造方法≫
本発明の表面保護シートは、任意の適切な方法により製造することができる。このような製造方法としては、例えば、
（１）粘着剤の溶剤による溶液や熱溶融液を基材に塗布する方法、
（２）それに準じ、セパレータ状に塗布、形成した粘着剤層を移着する方法、
（３）粘着剤層の形成材料を基材上に押出して形成塗布する方法、
（４）基材と粘着剤層を二層または多層にて押出しする方法、
（５）基材上に粘着剤層を単層ラミネートする方法またはラミネート層とともに粘着剤層を二層ラミネートする方法、
（６）粘着剤層とフィルムやラミネート層等の基材形成材とを二層または多層ラミネートする方法、
などの、任意の適切な粘着シートの製造方法に準じて行うことができる。
【００６５】
上記塗布の方法としては、例えば、バーコーター、グラビアコーター、スピンコーター、ロールコーター、ナイフコーター、アプリケーター等を用いる方法が挙げられる。
【００６６】
生産性およびコストの点からは、本発明の表面保護シートの製造方法としては、特に、粘着剤の溶剤による溶液や熱溶融液を基材に塗布する方法が好ましい。
【００６７】
≪Ｃ．表面保護シートの用途≫
本発明の表面保護シートは、表面の粗い塗装面に対しても良好に粘着し、且つ、目視での糊残りのみならず、塗装板表面のセルフクリーニング性を損なわない。このため、本発明の表面保護シートは、任意の適切な用途に用い得るが、例えば、金属板、塗装板、アルミサッシ、樹脂板、化粧鋼板、塩化ビニルラミネート鋼板、ガラス板等の部材；偏光シート、液晶パネル等の光学部材；電子部材；などを運搬、加工または養生する際等に、それら部材の表面に貼り付けて該表面を保護する用途等に好ましく用いることができる。特に、金属板、樹脂板、ガラス板などの表面が親水性塗膜や表面処理により親水化された親水性部材や、反射防止をさせたい波長の１／４となる膜厚が形成された反射防止機能付き基板やナノレベルの凹凸構造による反射防止機能付き基板などの低汚染が求められる表面保護シートとして有用である。より具体的な用途としては、例えば、本発明の表面保護シートは、親水性塗装板の表面の保護や、低汚染が要求される基板の表面の保護や、反射防止膜を有する基板の保護や、太陽電池用カバーガラスの表面の保護に、好適に用いることができる。
【実施例】
【００６８】
以下、実施例により本発明を具体的に説明するが、本発明はこれら実施例になんら限定されるものではない。なお、実施例等における、試験および評価方法は以下のとおりである。また、「部」は「重量部」を意味する。
【００６９】
(スピン−スピン緩和時間Ｔ２の測定)
ポリマーＰのスピン−スピン緩和時間Ｔ２は、パルスＮＭＲ（ＪＮＭ−ＭＵ２５Ａ型、日本電子データム株式会社製）により測定した。具体的には、ソリッドエコー法（９０°ｘ−τ−９０°ｙ）を用いて、以下の測定条件下で測定して自由誘導減衰シグナルを得、当該自由誘導減衰シグナルの値を線形最小二乗法により統計処理して、架橋密度が異なるポリマー成分について、それぞれのスピン−スピン緩和時間Ｔ２を得た。当該統計処理におけるワイブル係数は２とした。
＜測定条件＞
サンプル：得られた保護シートの粘着剤層からポリマーＰのサンプル（約１ｇ；１ｍｍ×１０ｍｍ、厚み１００μｍの短冊状）を採取して、所定のサンプル管（Ｎｏｒｅｌｌ社製、商品名「１００８−ｕｐ−７」に入れた。
ＲＦパルス幅：２．２μS
ＲＦパルス間隔：８．０μＳ
パルス系列繰り返し時間：２．０Ｓ
測定温度：３５℃
また、各ポリマー成分のポリマーＰ中の含有割合ＡＭを、パルスＮＭＲ測定により得られた自由誘導減衰（ＦＩＤ）曲線を線形二乗法解析後、各緩和時間Ｔ２に対応する成分から計算する範囲を指定して非線形の最小二乗法の再計算を行うことにより求めた。
さらに、得られたスピン−スピン緩和時間Ｔ２とポリマー成分の含有割合ＡＭからΣＴ２ＡＭを算出した。
【００７０】
（酢酸エチルへの不溶分）
ポリマー（架橋反応後）約０．１ｇを採取し、平均孔径０．２μｍの多孔質テトラフルオロエチレンシート（商品名「ＮＴＦ１１２２」、日東電工株式会社製）に包んだ後、凧糸で縛り、その際の重量を測定し、該重量を浸漬前重量とした。なお、該浸漬前重量は、ポリマー（上記で採取したもの）と、テトラフルオロエチレンシートと、凧糸との総重量である。また、テトラフルオロエチレンシートと凧糸との合計重量も測定しておき、該重量を包袋重量とした。
次に、上記のポリマーをテトラフルオロエチレンシートで包み凧糸で縛ったもの（「サンプル」と称する）を、酢酸エチルで満たした５０ｍｌ容器に入れ、２３℃にて７日間静置した。
その後、容器からサンプル（酢酸エチル処理後）を取り出して、アルミニウム製カップに移し、１３０℃で２時間、乾燥機中で乾燥して酢酸エチルを除去した後、重量を測定し、該重量を浸漬後重量とした。
下記の式から溶剤不溶分を算出した。
溶剤不溶分（重量％）＝（ａ−ｂ）／（ｃ−ｂ）×１００    （１）
なお、式（１）において、ａは浸漬後重量であり、ｂは包袋重量であり、ｃは浸漬前重量である。
また、ポリマー（架橋反応後）の採取にあたっては、表面保護シートの粘着面より採取しても構わないし、別途表面保護シートに設けたものと同一のポリマーをシリコーンライナー等に塗布乾燥させたものから採取しても構わない。
【００７１】
（重量平均分子量Ｍｗ、分散度Ｍｗ／Ｍｎ）
重量平均分子量Ｍｗ、分散度Ｍｗ／Ｍｎの測定は，ゲルパーミエーションクロマトグラフィ法（ＧＰＣ法）において行い、ＨＬＣ−８１２０（東ソー社製）による内径６．０ｍｍ、長さ１５０ｍｍのカラム（東ソー社製、ＴＳＫｇｅｌ  ＳｕｐｅｒＨＺＭ−Ｈ／ＨＺ４０００／ＨＺ３０００／ＨＺ２０００）を直列に接続して使用し、溶離液にテトラヒドロフランを用いて濃度１ｇ／Ｌ、流量０．６ｍｌ／分、温度４０℃、サンプル注入量２０μｌの条件で行い、検出器にはＲＩ検出器を用いた。また分子量の検量線の作成には，ＴＳＫ  標準ポリスチレン（東ソー社製）を用いた。
【００７２】
（十点平均表面粗さＲｚが８．０μｍである塗装鋼板に対する粘着力）
表面保護シートの粘着力の測定は、ＪＩＳ  Ｚ０２３７（２０００）に準じて行った。すなわち、十点平均表面粗さＲｚが８．０μｍである親水性塗装板（ＪＦＥ鋼板製、Ａ０２Ｗアピアクリーンシロ）に、供試表面保護シートを線圧７８．７Ｎ／ｃｍにて貼付し、貼付から３０分後にインストロン型引張試験機（島津製作所製、オートグラフ）にて、剥離角度１８０度、引張速度０．３ｍ／ｍｉｎの条件で、粘着力を測定した。
なお、塗装鋼板の十点平均表面粗さＲＺは以下のようにして測定した。すなわち、親水性塗装鋼板の表（おもて）面の表面粗さについて、光学式プロファイラーＮＴ９１００（Ｖｅｅｃｏ社製）を使用して、Ｍｅａｓｕｒｅｍｅｎｔ  Ｔｙｐｅ：ＶＳＩ（Ｉｎｆｉｎｉｔｅ  Ｓｃａｎ）、Ｏｂｊｅｃｔｉｖｅ：２．５Ｘ、ＦＯＶ：１．０Ｘ、Ｍｏｄｕｌａｔｉｏｎ  Ｔｈｒｅｓｈｏｌｄ：０．１％の条件で、ｎ＝３で測定した。測定後、Ｔｅｒｍｓ  Ｒｅｍｏｖａｌ：Ｔｉｌt  Ｏｎｌｙ（Ｐｌａｎｅ  Ｆｉｔ）、Ｗｉｎｄｏｗ  Ｆｉｌｔｅｒｉｎｇ：Ｎｏｎｅにてデータ解析を行い、十点平均表面粗さＲｚを求めた。
【００７３】
（雨筋汚染性）
得られた表面保護シートを貼り付けた親水性塗装鋼板（１００×２００×０．３ｍｍ）を南側暴露角度４５度の屋外暴露台に取り付け、愛知県豊橋市の日東電工（株）屋上にて１ヶ月間曝露試験を行った。その後表面保護シートを剥離し、さらに１ヶ月間同様の暴露試験を行い、晴天時に雨筋汚染性（雨筋上の汚れ跡）を目視にて確認した。
雨筋汚染性の評価基準は下記の通りである。
○：雨筋跡が見られないもしくはわずかに認められる。
×：雨筋跡が残る。
【００７４】
〔製造例１〕：基材１の作製
プロピレン樹脂（プライムポリマー社製、プライムポリプロＦ−７４４ＮＰＴ）１００部に対して酸化チタン（堺化学工業社製、ＦＴＲ−７００）９部を配合した混合物をＴダイ法にてダイス温度２３０℃となるように製膜し、厚みが４０μｍの基材１を得た。
【００７５】
〔製造例２〕：基材２の作製
ポリエチレン樹脂（東ソー製、ペトロセン１８３）１００部に対して酸化チタン（堺化学工業社製、ＦＴＲ−７００）３部およびヒンダードアミン系光安定剤（ＢＡＳＦ社製、キマソーブ２０２０）０．１部を配合した混合物を、インフレーション法にてダイス温度１６０℃となるように製膜し、厚みが５０μｍの基材２を得た。
【００７６】
〔製造例３〕：基材３の作製
厚みを５５μｍとした以外は、製造例２と同様にして基材３を得た。
【００７７】
〔製造例４〕：基材４の作製
厚みを６０μｍとした以外は、製造例２と同様にして基材４を得た。
【００７８】
〔製造例５〕：ポリマーＡ（１）の作製
冷却管、窒素導入管、温度計、および撹拌装置を備えた反応容器に、アクリル酸ブチル９７部およびアクリル酸３部の混合溶液、重合開始剤として２，２´−アゾビスイソブチロニトリル０．２０部、酢酸エチル２００部を入れ、６０℃で１２時間重合して、ポリマーＡ（１）の溶液を得た。ポリマーＡ（１）の重量平均分子量Ｍｗは１００万、分散度Ｍｗ／Ｍｎは３．９であった。
【００７９】
〔製造例６〕：ポリマーＡ（２）の作製
アクリル酸ブチル５６部、アクリル酸エチル４０部、およびアクリル酸４部の混合溶液、重合開始剤として過酸化ベンゾイル０．２０部、トルエン２００部を使用した以外は、製造例５と同様にして、ポリマーＡ（２）の溶液を得た。ポリマーＡ（２）の重量平均分子量Ｍｗは１３０万、分散度Ｍｗ／Ｍｎは８．１であった。
【００８０】
〔製造例７〕：ポリマーＡ（３）の作製
アクリル酸ブチル９５部およびアクリル酸５部の混合溶液、重合開始剤として２，２´−アゾビスイソブチロニトリル０．４０部、酢酸エチル３００部を使用した以外は、製造例５と同様にして、ポリマーＡ（３）の溶液を得た。ポリマーＡ（３）の重量平均分子量Ｍｗは６０万、分散度Ｍｗ／Ｍｎは４．０であった。
【００８１】
〔製造例８〕：ポリマーＡ（４）の作製  
アクリル酸２−エチルへキシル５０部、アクリル酸エチル５０部、メタクリル酸ブチル５部、アクリル酸ヒドロキシエチル４部の混合溶液を用いた以外は、製造例５と同様にしてポリマーＡ（４）の溶液を得た。ポリマーＡ（４）の重量平均分子量Ｍｗは４０万、分散度Ｍｗ／Ｍｎは４．０であった。
【００８２】
〔製造例９〕：ポリマーＡ（５）の作製
冷却管、窒素導入管、温度計、および撹拌装置を備えた反応容器に、アクリル酸ブチル９５部およびアクリル酸５部の混合溶液、重合開始剤として過酸化ベンゾイル０．２０部、トルエン３００部を入れ、６０℃で重合率が９０％になるまで重合を行った。重合率が９０％となった時点で温度を９０℃に昇温後２時間重合して、ポリマーＡ（５）の溶液を得た。その後、ポリマーＡ（５）の重量平均分子量Ｍｗは４９万、分散度Ｍｗ／Ｍｎは１５．５であった。
【００８３】
〔実施例１〕
上記ポリマーＡ（１）の溶液に、ポリマーＡ（１）の固形分１００部に対して、エポキシ系架橋剤（三菱瓦斯化学社製、商品名「ＴＥＴＲＡＤ  Ｃ」）１部を添加して得られた混合溶液を、片面にコロナ処理が施された基材１のコロナ処理面に、乾燥後の厚みが１５μｍとなるように塗布し、表面保護シートを作製した。また、乾燥時の条件は８５℃、５分とした。得られた表面保護シートをポリエチレンフィルムに貼合をし、４０℃で２日間放置した。このようにして得られた、ポリマーＡ（１）が架橋されたポリマーＰ（１）を主成分とする粘着剤から構成される粘着剤層（１）を備える表面保護シート（１）の評価結果を表１に示した。
【００８４】
〔実施例２〕
乾燥後の厚みが５μｍとなるように混合溶液を塗布した以外は、実施例１と同様にして表面保護シート（２）を作製した。表面保護シート（２）の評価結果を表１に示す。
【００８５】
〔実施例３〕
エポキシ系架橋剤の添加量を２部とし、乾燥後の厚みを１０μｍとした以外は、実施例１と同様にしてポリマーＡ（１）が架橋されたポリマーＰ（２）を主成分とする粘着剤から構成される粘着剤層（２）を備える表面保護シート（３）を作製した。表面保護シート（３）の評価結果を表１に示す。
【００８６】
〔実施例４〕
基材１に代えて基材３を用いた以外は、実施例３と同様にして表面保護シート（４）を作製した。表面保護シート（４）の評価結果を表１に示す。
【００８７】
〔実施例５〕
エポキシ系架橋剤の添加量を３部とし、基材１に代えて基材３を用い、乾燥後の厚みを３μｍとした以外は、実施例１と同様にしてポリマーＡ（１）が架橋されたポリマーＰ（３）を主成分とする粘着剤から構成される粘着剤層（３）を備える表面保護シート（５）を作製した。表面保護シート（５）の評価結果を表１に示す。
【００８８】
〔実施例６〕
基材１に代えて東レ社製の商品名「ルミラーＳ１０」（厚み：３８μｍ）を基材（基材６）として用い、乾燥後の厚みを３μｍとした以外は、実施例５と同様にして表面保護シート（６）を作製した。表面保護シート（６）の評価結果を表１に示す。
【００８９】
〔実施例７〕
エポキシ系架橋剤の添加量を４部とした以外は、実施例１と同様にしてポリマーＡ（１）が架橋されたポリマーＰ（４）を主成分とする粘着剤から構成される粘着剤層（４）を備える表面保護シート（７）を作製した。表面保護シート（７）の評価結果を表１に示す。
【００９０】
〔実施例８〕
エポキシ系架橋剤の添加量を５部とした以外は、実施例１と同様にしてポリマーＡ（１）が架橋されたポリマーＰ（５）を主成分とする粘着剤から構成される粘着剤層（５）を備える表面保護シート（８）を作製した。表面保護シート（８）の評価結果を表１に示す。
【００９１】
〔実施例９〕
ポリマーＡ（１）の溶液に代えてポリマーＡ（２）の溶液を用い、エポキシ系架橋剤の添加量を２部とし、基材１に代えて東レ社製の商品名「ルミラーＳ１０」（厚み：２５μｍ）を基材（基材５）として用い、乾燥後の厚みを１０μｍとした以外は、実施例１と同様にしてポリマーＡ（２）が架橋されたポリマーＰ（６）を主成分とする粘着剤から構成される粘着剤層（６）を備える表面保護シート（９）を作製した。表面保護シート（９）の評価結果を表１に示す。
【００９２】
〔実施例１０〕
ポリマーＡ（１）の溶液に代えてポリマーＡ（３）の溶液を用い、エポキシ系架橋剤の添加量を２部とし、基材１に代えて基材５を用い、乾燥後の厚みを１０μｍとした以外は、実施例１と同様にしてポリマーＡ（３）が架橋されたポリマーＰ（７）を主成分とする粘着剤から構成される粘着剤層（７）を備える表面保護シート（１０）を作製した。表面保護シート（１０）の評価結果を表１に示す。
【００９３】
〔実施例１１〕
ポリマーＡ（１）の溶液に代えてポリマーＡ（４）の溶液を用い、エポキシ系架橋剤１部に代えてイソシアネート系架橋剤（日本ポリウレタン社製、商品名「コロネートＬ」）２部を用い、基材１に代えて基材４を用い、乾燥後の厚みを２．５μｍとした以外は、実施例１と同様にしてポリマーＡ（４）が架橋されたポリマーＰ（８）を主成分とする粘着剤から構成される粘着剤層（８）を備える表面保護シート（１１）を作製した。表面保護シート（１１）の評価結果を表１に示す。
【００９４】
〔比較例１〕
ポリマーＡ（１）の溶液に代えてポリマーＡ（２）の溶液を用い、エポキシ系架橋剤の添加量を５部とし、基材１に代えて基材２を用い、乾燥後の厚みを８μｍとした以外は、実施例１と同様にしてポリマーＡ（２）が架橋されたポリマーＰ（９）を主成分とする粘着剤から構成される粘着剤層（１２）を備える表面保護シート（Ｃ１）を作製した。表面保護シート（Ｃ１）の評価結果を表１に示す。
【００９５】
〔比較例２〕
ポリマーＡ（１）の溶液に代えてポリマーＡ（３）の溶液を用い、エポキシ系架橋剤の添加量を５部とし、基材１に代えて基材５を用い、乾燥後の厚みを１０μｍとした以外は、実施例１と同様にしてポリマーＡ（３）が架橋されたポリマーＰ（１０）を主成分とする粘着剤から構成される粘着剤層（１３）を備える表面保護シート（Ｃ２）を作製した。表面保護シート（Ｃ２）の評価結果を表１に示す。
【００９６】
〔比較例３〕
ポリマーＡ（１）の溶液に代えてポリマーＡ（５）の溶液を用い、エポキシ系架橋剤の添加量を２部とし、基材１に代えて基材３を用い、乾燥後の厚みを５μｍとした以外は、実施例１と同様にしてポリマーＡ（５）が架橋されたポリマーＰ（１１）を主成分とする粘着剤から構成される粘着剤層（１４）を備える表面保護シート（Ｃ３）を作製した。表面保護シート（Ｃ３）の評価結果を表１に示す。
【００９７】
【表１】
0006045056.tif 000002
【００９８】
表１から明らかなように、本発明の表面保護シートは、表面の粗い塗装面に対しても良好に粘着し、且つ、目視での糊残りのみならず、塗装板表面のセルフクリーニング性を損なわない。
【産業上の利用可能性】
【００９９】
本発明の表面保護シートは、金属板、塗装板、アルミサッシ、樹脂板、化粧鋼板、塩化ビニルラミネート鋼板、ガラス板等の部材；偏光シート、液晶パネル等の光学部材；電子部材；などを運搬、加工または養生する際等に、それらの部材の表面に貼り付けて該表面を保護する用途等に用いられる。特に、親水性塗装板などの親水性部材や、反射防止をさせたい波長の１／４となる膜厚が形成された反射防止機能付き基板やナノレベルの凹凸構造による反射防止機能付き基板などの表面保護シートとして有用である。
【符号の説明】
【０１００】
１            基材層
２            粘着剤層
１０            表面保護シート
【図１】
0006045056.tif 000003